(57)【要約】【課題】優れた耐衝撃性、透明性および曲げ弾性率を有するポリプロピレン組成物ならびに該組成物から製造された製品の提供。【解決手段】（ａ）１〜５重量％のエチレンを含有するエチレン−プロピレンランダム共重合体および２〜１２重量％のブテン−１を含有するプロピレン−ブテン−１ランダム共重合体から選択される高結晶性ランダム共重合体８０〜９５重量％；ならびに（ｂ）３０〜５０重量％のエチレンを含有するエチレン−プロピレンエラストマー共重合体５〜２０重量％を含み、前記成分（ａ）の溶融指数に対する前記成分（ｂ）の溶融指数の比が、１．５〜３５であるポリプロピレン組成物。本発明のポリプロピレン組成物は、耐衝撃性および曲げ弾性率のみならず透明性にも優れており、冷蔵容器、冷凍容器、食品包装容器、押出成形物、中空成形物、フィルム、シートおよび瓶栓などの製造に適している。【選択図】図１
2006316267.tif 000002
【特許請求の範囲】
【請求項１】
耐衝撃性、曲げ弾性率および透明性に優れたポリプロピレン樹脂組成物であって、
（ａ）１〜５重量％のエチレンを含有するエチレン−プロピレンランダム共重合体および２〜１２重量％のブテン−１を含有するプロピレン−ブテン−１ランダム共重合体から選択される高結晶性ランダム共重合体８０〜９５重量％；ならびに
（ｂ）３０〜５０重量％のエチレンを含有するエチレン−プロピレンエラストマー共重合体５〜２０重量％
を含み、前記成分（ａ）の溶融指数に対する前記成分（ｂ）の溶融指数の比が、１．５〜３５である組成物。
【請求項２】
前記成分（ｂ）が１μｍ未満の粒径の粒子として微細分散している、請求項１に記載のポリプロピレン組成物。
【請求項３】
請求項１または２に記載のポリプロピレン組成物を用いて製造された製品。
【請求項４】
前記製品が冷蔵容器、冷凍容器、食品包装容器、押出中空成形物、フィルム、シートおよび瓶栓からなる群から選択される、請求項３に記載の製品。
【発明の詳細な説明】
【技術分野】
【０００１】
本発明は、優れた耐衝撃性、曲げ弾性率および透明性を有するポリプロピレン組成物ならびに該組成物から製造された製品に関し、より具体的には、エチレン−プロピレンランダム共重合体またはポリプロピレン−ブテン−１ランダム共重合体とエチレン−プロピレンエラストマー共重合体との溶融指数比を調節し、且つエチレン−プロピレンエラストマー共重合体のエチレンおよびプロピレンのモル比を調節することにより、前記エチレン−プロピレンエラストマー共重合体が１μｍ未満の粒径の粒子として非常に微細に分散している、優れた耐衝撃性、曲げ弾性率および透明性を有するポリプロピレン組成物と該組成物から製造された製品とに関する。
【背景技術】
【０００２】
プロピレン−エチレンブロック共重合体は、その優れた衝撃特性により車両部品、家電器具、工業部品、日常生活用品および包装容器といった射出成形品、包装用フィルムおよびシートなどに広範囲に用いられてきた。プロピレン−エチレンブロック共重合体から製造された成形物は優れた耐衝撃性を有しているが、透明性には非常に劣っているため、透明な食品包装用射出成形品や中空成形品、フィルム、シートなどへの使用には限界がある。一方、エチレン−プロピレンランダム共重合体は、優れた透明性を持つため、食品包装容器、フィルム、シート、中空成形物などに用いられる。しかし、これらのランダム共重合体は、耐衝撃性に劣っており、冷凍または冷蔵などの低温での使用が困難であり、用途に限界がある。
【０００３】
プロピレン−エチレンブロック共重合体の利点である優れた衝撃性および曲げ弾性率と共に透明性を示すために、幾つかの方法が提案されている。その中でも、特許文献１には、エチレン−プロピレンランダム共重合体に、メタロセン触媒を用いて製造されたエチレン−アルファオレフィン共重合体エラストマーを溶融混合させる方法が開示されている。しかし、前記特許は、エチレン−プロピレンランダム共重合体にエラストマーを微細に分布させることが難しく、優れた透明性の製品を得ることが難しいという欠点がある。また、エチレン−プロピレンランダム共重合体にエラストマーを分散させる後続工程の押出工程が追加されるため製造コストが増加し、また、均一な物性の製品を得ることが難しいという欠点がある。さらに、延伸工程が用いられる場合には、延伸の際に相分離が起こって所望の透明性を持ち難いという欠点がある。
【０００４】
また、特許文献２には、エチレン−プロピレンランダム共重合体および弾性エチレン−プロピレン共重合体の固有粘度比を調節する方法が開示されている。しかし、この方法で得られた組成物は、透明性の改善が不十分であるうえ、厚い製品に適用すると、不透明な曇り現象が見られ、厚い製品への適用が難しいという欠点がある。
【０００５】
特許文献３には、エチレン−プロピレンエラストマー共重合体の固有粘度値が開示されている。しかし、高透明性を得るためには、高溶融指数の製品と低溶融指数の製品で求められるエチレン−プロピレンレンエラストマー共重合体の溶融指数が互いに異なっていなければならない。また、エチレン−プロピレンランダム共重合体とエチレン−プロピレンエラストマー共重合体の溶融指数比、およびエチレン−プロピレンエラストマー共重合体のエチレン／プロピレンの組成比を同時に調節して、組成物内のエチレン−プロピレンエラストマー共重合体の分散した粒子の粒径および２つの相間の屈折率の差を調節できるようにしなければならない。また、高耐衝撃性の組成物を製造するためには、組成物内のエチレン−プロピレンエラストマー共重合体の分散粒子の粒径を極めて微細なレベルで調節することが非常に重要である。しかし、前記特許では、その粒径の調節方法および屈折率差の調節のための方法の提示が全く不十分である。
【特許文献１】韓国登録特許第３６１５５０号明細書
【特許文献２】韓国登録特許第１５６５６０号明細書
【特許文献３】韓国公開特許第２００４−００４１７２７号公報
【発明の開示】
【発明が解決しようとする課題】
【０００６】
したがって、本発明者らは、上述した問題点を解決するための広範囲な研究を鋭意行った。その結果、エチレン−プロピレンまたはプロピレン−ブテン−１ランダム共重合体とエチレン−プロピレンエラストマー共重合体との溶融指数比を調節し、かつエチレン−プロピレンエラストマー共重合体のエチレン−プロピレンの組成比を調節することにより、前記ランダム共重合体にエチレン−プロピレンエラストマー共重合体が微細に分散している、耐衝撃性、透明性および曲げ弾性率に優れたポリプロピレン樹脂を製造した。本発明はこの知見に基づいて完成されたものである。
従って、本発明の目的は、優れた耐衝撃性、透明性および曲げ弾性率を有するポリプロピレン樹脂組成物を提供することにある。
【課題を解決するための手段】
【０００７】
上記目的を達成するため、本発明は、耐衝撃性、曲げ弾性率および透明性に優れたポリプロピレン樹脂組成物であって、
（ａ）１〜５重量％のエチレンを含有するエチレン−プロピレンランダム共重合体および２〜１２重量％のブテン−１を含有するプロピレン−ブテン−１ランダム共重合体から選択される高結晶性ランダム共重合体、８０〜９５重量％；ならびに
（ｂ）３０〜５０重量％のエチレンを含有するエチレン−プロピレンエラストマー共重合体、５〜２０重量％
を含み、前記成分（ａ）の溶融指数に対する前記成分（ｂ）の溶融指数の比が、１．５〜３５である組成物を提供するものである。
また、本発明は、前記ポリプロピレン樹脂組成物の、射出成形、押出成形又は中空成形により製造される製品を提供するものである。
【発明の効果】
【０００８】
本発明にしたがって、成分ａおよび成分ｂの溶融指数比を調節し、成分ｂのエチレン含量を調節することにより、優れた曲げ弾性率、透明性および耐衝撃性を有するポリプロピレン組成物を製造することができる。本発明のポリプロピレン組成物は、冷蔵容器、冷凍容器、食品包装容器、押出成形物、中空成形物、フィルム、シートおよび瓶栓などの様々な製品の製造に適するものと期待される。
【発明を実施するための最良の形態】
【０００９】
本発明は、耐衝撃性、曲げ弾性率および透明性に優れたポリプロピレン樹脂組成物であって、
（ａ）８０〜９５重量％の、１〜５重量％のエチレンを含有するエチレン−プロピレンランダム共重合体および２〜１２重量％のブテン−１を含有するプロピレン−ブテン−１ランダム共重合体から選択される高結晶性ランダム共重合体；ならびに
（ｂ）５〜２０重量％の、３０〜５０重量％のエチレンを含有するエチレン−プロピレンエラストマー共重合体を含む組成物を提供する。
【００１０】
前記１〜５重量％のエチレンを含有する高結晶性エチレン−プロピレンランダム共重合体、および２〜１２重量％のブテン−１を含有するプロピレン−ブテン−１ランダム共重合体は、当分野で知られている慣用の方法によって製造することができる。例えば、プロピレン、エチレンまたはブテン−１とトリエチルアルミニウム、チーグラー−ナッタ系触媒、およびシラン系電子供与体を反応装置内で混合し、６０〜８０℃の反応温度および３０〜３５気圧で、スラリーバルク重合を行ってプロピレン−ブテン−１ランダム共重合体およびエチレン−プロピレンランダム共重合体を製造することができる。前記ランダム共重合体の製造の際、高立体規則性（または高結晶性）のポリプロピレンを製造することが可能な高結晶性のチーグラー−ナッタ系触媒を使用すると、より高い曲げ弾性率を与えることができるが、本発明は前記触媒の使用に限定されるものではない。
【００１１】
本発明の高結晶性エチレン−プロピレンランダム共重合体は、前記ランダム共重合体を基準として１〜５重量％のエチレンを含有するように製造することが好ましい。このエチレン含量が１重量％未満であると透明性が不十分であり、５重量％を超えると優れた透明性は得られるが、得られる組成物の曲げ弾性率が低下し前記ランダム共重合体の製造が不可能になる。また、本発明によれば、ポリプロピレン−ブテン−１ランダム共重合体は、好ましくは前記ランダム共重合体を基準として２〜１２重量％のブテン−１を含有する。このブテン−１の含量が２重量％未満であれば、透明性が不十分であり、１２重量％を超えると、優れた透明性は得られるが、前記ランダム共重合体の製造が不可能になる。
【００１２】
一方、本発明におけるエチレン−プロピレンエラストマー共重合体は、前記エチレン−プロピレンランダム共重合体およびポリプロピレン−ブテン−１ランダム共重合体の重合完了の後に未反応プロピレンを除去し、エチレンおよびプロピレンを反応器に注入して連続的に重合する。
本発明におけるエチレン−プロピレンエラストマー共重合体は、透明性の向上のために、エチレン含量が３０〜５０重量％であることが好ましい。すなわち、前記エチレン−プロピレンエラストマー共重合体の製造の際にエチレン／（エチレン＋プロピレン）のモル比を０．２５〜０．４０に維持することが好ましい。
【００１３】
本発明の組成物において、前記ランダム共重合体の含量は８０〜９５重量％であることが好ましく、エチレン−プロピレンエラストマー共重合体の含量は５〜２０重量％であることが好ましい。前記ランダム共重合体の含量が８０重量％未満であると透明性が不十分となり、９５重量％を超えると衝撃強度の改善が不十分となる。ここで、前記エチレン−プロピレンエラストマー共重合体の溶融指数（ＭＩ−ａ）に対するランダム共重合体の溶融指数（ＭＩ−ｂ）の比（ＭＩ−ｂ／ＭＩ−ａ）は、１．５〜３５であることが好ましい。溶融指数の比が前記の範囲から外れると、透明性と衝撃強度との均衡が悪くなり得る。
【００１４】
本発明の組成物の機械的強度および透明性をさらに改善するためには、核剤をさらに添加する。この核剤としては、ジベンジリデンソルビトール、ジ（ｐ−メチルベンジリデン）ソルビトール、ジメチルベンジリデンソルビトール、アルキル安息香酸アルミニウム塩（an aluminum salt of alkylbenzoic acid）、および有機リン金属塩よりなる群から選択される１種または２種以上の混合物を使用することができる。核剤は、５００ｐｐｍ〜３，０００ｐｐｍの量で使用されることが好ましい。
【００１５】
このように製造された本発明のポリプロピレン組成物は、前記ランダム共重合体とエチレン−プロピレンエラストマー共重合体の溶融指数比、およびエチレン−プロピレンエラストマー共重合体のエチレン／プロピレンの組成比が同時に調節されているので、前記エチレン−プロピレンエラストマー共重合体がランダム共重合体に１μｍ未満の粒径の粒子として非常に微細に分散して光の乱反射が最小化され、透明性、アイゾッド衝撃強度および曲げ弾性率が向上するという利点がある。したがって、本発明の組成物は、冷蔵および冷凍容器、食品包装容器、押出成形物、中空成形物、フィルム、シートおよび瓶栓などの様々な製品に使用できるものと期待される。
【実施例】
【００１６】
以下、実施例によって本発明をより具体的に説明する。しかし、本発明の範囲はこれらの実施例に限定されるものではない。
本発明の実施例および比較例で製造されたポリプロピレン組成物の物性は、以下の方法で測定された。
１）溶融指数：ＡＳＴＭ Ｄ１２３８にしたがって、２３０℃、２．１６ｋｇ荷重で測定した。
２）透明性：ＡＳＴＭ Ｄ１２０４にしたがって、厚さ１ｍｍの射出試片のヘイズ値を測定して決定した。
３）曲げ弾性率：ＡＳＴＭ Ｄ７９０にしたがって、射出試片につき測定した。
４）アイゾッド(Izod)衝撃強度：ＡＳＴＤ Ｄ２５６にしたがって、２３℃で射出試片につき測定した。
５）キシレン溶融試片部分：重合で得られた一定量の試料を一定量のキシレンと共に丸底フラスコに仕込んで沸騰点まで昇温して約１時間溶融させた。室温まで徐々に冷却して再結晶し、キシレンに溶融した部分を抽出した。キシレンを蒸発させて残った試料の百分率を測定した。
６）電子顕微鏡撮影：試片を液体窒素に浸漬し、冷却した。冷却した試片をミクロトームで切断してシクロヘキサン溶液に入れ、超温波洗浄機内に１時間放置して試料内のエチレン−プロピレンエラストマーを溶出させた。溶融した試片に金を蒸着させてＺＥＯＬ社の電子顕微鏡で試料内のエチレン−プロピレンエラストマー共重合体の分散を観察した。
【００１７】
実施例１
エチレン、プロピレン、トリエチルアルミニウム、高活性チーグラーナッタ系触媒、シラン系電子供与体を反応装置で混合し、このスラリーを６０〜８０℃の反応温度および３０〜３５気圧の下でバルク重合を行い、プロピレン含量９６．７重量％、エチレン含量３．３重量％のエチレン−プロピレンランダム共重合体（成分ａ）を製造した。このランダム共重合体の溶融指数は水素の量で調節した。
【００１８】
前記エチレン−プロピレンランダム共重合体の重合完了の後、未反応プロピレンを除去し、反応装置内の圧力を大気圧に下げた。その後、モノマーとしてエチレン及びプロピレンと溶融指数調節剤として水素とを、７０〜８０℃の反応温度および１０〜１５気圧の反応装置に注入して気相状態で連続的に重合させ、エチレン含量４８重量％のエチレン−プロピレンエラストマー重合体（成分ｂ）を製造した。このエラストマー重合体のエチレン−プロピレン組成比は、エチレン／（エチレン＋プロピレン）のモル比で調節し、このエラストマー重合体の溶融指数は水素／エチレンのモル比で調節した。
【００１９】
前記エチレン−プロピレンエラストマー共重合体の製造後、エチレン−プロピレンランダム共重合体の含量が９０．１重量％であり、エチレン−プロピレンエラストマー共重合体の含量が９．９重量％である本発明の組成物を得た。
このように得られた前記ポリプロピレン組成物に、酸化防止剤、中和剤および造核剤を添加した。混合物をツインスクリュー押出機によりペレットとした後、１５０トン射出機（東信油圧製、韓国）でＡＳＴＭ規格の射出試片を製造して物性を測定した。測定結果を下記表１に示す。
【００２０】
実施例２〜５、７〜１０および比較例１〜５
下記表１および２に示すように、成分および含量を代えた以外は、実施例１と同様にしてポリプロピレン組成物を製造した。
【００２１】
実施例６
下記表１に示すように、成分ａの製造の際にモノマーとしてプロピレンおよびブテン−１を用いた以外は、実施例１と同様にしてポリプロピレン組成物を製造した。
表１から分かるように、成分ａと成分ｂの溶融指数の比を調節して製造されたポリプロピレン組成物は、透明性においてのみならず、衝撃強度および曲げ弾性率に優れていた。
また、図１〜３に示すように、実施例２（図１）の場合、比較例２（図３）および３（図２）と比較して、エチレン−プロピレンエラストマー共重合体（成分ｂ）が小さい粒径の粒子として分散しており、透明性が著しく改善されたことを示している。すなわち、本発明の組成物においては、前記成分ａと前記成分ｂとの溶融指数比が調節されており、前記成分ｂの粒径が、光の乱反射を最小化するため好ましくは１μｍ未満程度に小さいため、透明性およびアイゾッド衝撃強度が改善されている。
【００２２】
【表１】
2006316267.tif 000003
註１）Ｃ2はエチレンを示し、Ｈ2は水素を示す。
註２）ＭＩ−ａは成分ａの溶融指数であり、ＭＩ−ｂは成分ｂの溶融指数である。
【００２３】
一方、表１および図４に示すように、プロピレン−ブテン−１ランダム共重合体を用いた実施例６の場合も、エチレン−プロピレンエラストマー共重合体が１μｍ未満の粒径の粒子として分散しており、実施例６の組成物が衝撃強度および透明性のみでなく、曲げ弾性率にも優れていることを示している。実施例６のように、プロピレン−ブテン−１ランダム共重合体を用いた場合、エチレン−プロピレンランダム共重合体を用いた場合より、優れた曲げ弾性率が得られた。従って、薄くて大きい成形物を製造する場合には、プロピレン−ブテン−１ランダム共重合体を用いることがより有利であると考えられる。
【００２４】
下記表２に示すように、本発明によって成分ｂのエチレン含量を調節した実施例７〜１０は、比較例４および５に比べて優れた透明性を有していた。特に、エチレン含量が少なくなるほどヘイズ値で表わすことができない明瞭度および透明度が現れ、非常に美麗な光学的特性を示した。
したがって、エチレン−プロピレンエラストマー共重合体のエチレン／（エチレン＋プロピレン）のモル比を、０．２５〜０．４０に調節して、成分ｂのエチレン含量を３０〜５０重量％に維持することにより、優れた光学的特性および機械的物性を有する製品を得ることができる。
【００２５】
【表２】
2006316267.tif 000004
註１）Ｃ2はエチレンを示し、Ｃ3はプロピレンを示す。
註２）ＭＩ−ａは成分ａの溶融指数であり、ＭＩ−ｂは成分ｂの溶融指数である。
【図面の簡単な説明】
【００２６】
【図１】本発明の一実施例によって製造されたポリプロピレン組成物の射出試片を電子顕微鏡で撮影した写真である。
【図２】本発明の一比較例によって製造されたポリプロピレン組成物の射出試片を電子顕微鏡で撮影した写真である。
【図３】別の比較例によって製造されたポリプロピレン組成物の射出試片を電子顕微鏡で撮影した写真である。
【図４】別の実施例によって製造されたポリプロピレン組成物の射出試片を電子顕微鏡で撮影した写真である。
【図１】
2006316267.tif 000005
【図２】
2006316267.tif 000006
【図３】
2006316267.tif 000007
【図４】
2006316267.tif 000008